(57)【要約】【課題】ライン状の発光素子アレイを、複雑な制御を必要とすることなく均一化且つ簡易に作製することができる製造方法を提供する。【解決手段】基板１０上に発光素子がライン状に形成されたライン状発光素子アレイ１を製造する方法であって、有機ＥＬ材料インク１９を塗布するためのライン状パターンＡを基板１０上に形成するパターン形成工程と、有機ＥＬ材料溶液１９を液注状に吐出可能な吐出口４ａを、ライン状パターンＡに沿って基板１０に対して相対移動させて、吐出口４ａからライン状パターンＡに液注状の有機ＥＬ材料インク１９を連続的に流し込む工程と、ライン状パターンＡに流し込まれた有機ＥＬ材料インク１９を乾燥させて発光層１８を形成する工程と、を含む。【選択図】図５
2008270070.tif 000002
【特許請求の範囲】
【請求項１】
ライン状の発光素子アレイを製造する方法であって、
有機ＥＬ材料溶液を塗布するためのライン状パターンを基板上に形成するパターン形成工程と、
有機ＥＬ材料溶液を液注状に吐出可能な吐出口を、前記ライン状パターンに沿って前記基板に対して相対移動させて、前記吐出口から前記ライン状パターンに液注状の有機ＥＬ材料溶液を連続的に流し込む工程と、
前記ライン状パターンに流し込まれた有機ＥＬ材料溶液を乾燥させて有機ＥＬ材料層を形成する工程と、を含むことを特徴とする発光素子アレイの製造方法。
【請求項２】
前記パターン形成工程では、前記基板上に並行する隔壁部を形成することによって、この隔壁部間に挟まれた溝状の前記ライン状パターンを形成することを特徴とする請求項１に記載の発光素子アレイの製造方法。
【請求項３】
前記パターン形成工程では、前記基板の表面に、この基板の表面よりも前記有機ＥＬ材料溶液に対する親液性が高いライン状パターンを形成することを特徴とする請求項１記載の発光素子アレイの製造方法。
【請求項４】
前記パターン形成工程は、
前記基板上にライン状の無機系正孔注入層を形成する工程と、
前記基板の表面を撥液性処理して、前記無機系正孔注入層の周囲を、この無機系正孔注入層よりも前記有機ＥＬ材料溶液に対する撥液性が高い表面に形成する工程と、を備えることを特徴とする請求項１に記載の発光素子アレイの製造方法。
【請求項５】
前記無機系正孔注入層を、ＭｏＯ3、Ｖ2Ｏ5又はこれらの混合物によって形成することを特徴とする請求項４の発光素子アレイの製造方法。
【発明の詳細な説明】
【技術分野】
【０００１】
本発明は、ライン状の発光素子アレイの製造方法に係り、特に、発光素子として有機ＥＬを用いた発光素子アレイの製造方法に関する。
【背景技術】
【０００２】
電子写真方式のプリンタは、プリンタのみならずファクシミリ受像機、複写機の出力装置にも用いられ用途が拡大している。この電子写真方式プリンタにはプリンタヘッドが組み込まれており、このプリンタヘッドは、印刷工程中、感光ドラム表面に画像情報を静電荷によって潜像として書き込む露光プロセスで使用されている。
【０００３】
プリンタヘッドは、レーザービーム（ＬＢ）スキャン方式，ＬＥＤアレイ方式があるが、このうちＬＢスキャン方式は回転多面体ミラーを主体とする光学系の小型化が困難であるため、装置の小型化要求に応じてＬＥＤアレイ方式が主流になりつつある。
【０００４】
従来、ＬＥＤアレイ方式は、高価なＧａＡｓ系化合物半導体エピタキシャル基板から作製したＬＥＤアレイチップを発光素子として用いており、このＬＥＤアレイチップを発光素子アレイの長手方向に印刷用紙の長さ分だけ多数並べて発光素子アレイを構成している。このため、ＬＥＤアレイ方式のプリンタヘッドでは、多数のＬＥＤアレイチップを扱うことにより工程が煩雑になると共に、ＬＥＤアレイチップの配列誤差が発生する等の問題があった。
【０００５】
これに対し、特許文献１では、発光素子材料として化合物半導体に代えて有機ＥＬ材料を用いたプリンタヘッドが提案されている。特許文献１に記載のプリンタヘッドでは、有機ＥＬ素子を基板上にシームレスに作製しており、ＬＥＤアレイ方式のようにＬＥＤアレイチップの配列誤差やつなぎ部分の問題が生じず、また、ＬＥＤチップの組立てやボンディング配線が不要となり低コスト化を図ることができる。
【０００６】
特許文献１のような有機ＥＬ素子による発光素子アレイの形成方法には、有機ＥＬ材料を真空蒸着法等で膜形成する方法と、有機ＥＬ材料溶液を塗布して成膜を行う塗布法（例えば、スピンコート法，インクジェット法）があるが、真空蒸着法よりも塗布法の方が製造設備等簡易であり低コストで製造することができる。
【０００７】
【特許文献１】特開平８−４８０５２号公報
【発明の開示】
【発明が解決しようとする課題】
【０００８】
しかしながら、プリンタヘッドの発光素子アレイのように細長い素子を作製する場合、スピンコート法では、基板全面に有機ＥＬ材料を塗布した後に不要な部分を除去する工程が必要になるという問題や、塗布面積に対する除去面積の割合が大きく原料の利用効率が低くなってしまうという問題があった。
【０００９】
これに対し、インクジェット法では、プリンタヘッドの発光素子アレイの発光部のみに有機ＥＬ材料溶液を塗布することができるので、不要部分の除去工程を必要とせず、原料の無駄を減らすことができる。
しかしながら、インクジェット法では、各発光部の位置に合わせた有機ＥＬ材料溶液の吐出口の微細な位置制御や、位置合わせ時点での有機ＥＬ材料溶液の液滴の吐出タイミング制御が必要であり、多数の発光素子を均一に形成するには、非常に複雑な制御を必要とするという問題があった。
【００１０】
さらに、インクジェット法では、吐出口から液滴を垂直方向に吐出させ、且つ、液滴が基板上で分裂して周囲に飛散し、拡がってしまわないようにするために複雑な制御を必要とするという問題があった。
このように、インクジェット法では、複雑な制御を必要とするため塗布装置が高価になり、全体としてコスト高になってしまうという問題があった。
【００１１】
本発明は、このような課題を解決するためになされたものであり、ライン状の発光素子アレイを、複雑な制御を必要とすることなく均一化且つ簡易に作製することができる製造方法を提供することを目的としている。
【課題を解決するための手段】
【００１２】
上記の目的を達成するために、本発明は、ライン状の発光素子アレイを製造する方法であって、有機ＥＬ材料溶液を塗布するためのライン状パターンを基板上に形成するパターン形成工程と、有機ＥＬ材料溶液を液注状に吐出可能な吐出口を、ライン状パターンに沿って基板に対して相対移動させて、吐出口からライン状パターンに液注状の有機ＥＬ材料溶液を連続的に流し込む工程と、ライン状パターンに流し込まれた有機ＥＬ材料溶液を乾燥させて有機ＥＬ材料層を形成する工程と、を含むことを特徴としている。
【００１３】
このように構成された本発明によれば、予め有機ＥＬ材料溶液を塗布するライン状パターンを基板上に作製しておき、このライン状パターンに有機ＥＬ材料溶液を液柱状に連続塗布することによって、インクジェット法にて塗布する場合と比べて、有機ＥＬ材料溶液が塗布領域外に飛散しにくくすることができる。また、本発明では、有機ＥＬ材料溶液を吐出口から連続的に吐出させるので、インクジェット法と比べて、吐出口の位置制御及び吐出制御が簡単であり、塗布装置の構成を簡略化することができる。
【００１４】
また、本発明において好ましくは、パターン形成工程では、基板上に並行する隔壁部を形成することによって、この隔壁部間に挟まれた溝状のライン状パターンを形成する。このように構成された本発明によれば、隔壁部によってライン状パターンを容易に形成することができる。また、隔壁部の間隔及び高さ等を適宜に設定することにより、溝内に配置することができる有機ＥＬ材料溶液の量を調整することができる。
【００１５】
また、本発明において好ましくは、パターン形成工程では、基板の表面に、この基板の表面よりも有機ＥＬ材料溶液に対する親液性が高いライン状パターンを形成する。このように構成された本発明によれば、親液性が高いライン状パターン上に有機ＥＬ材料溶液を連続塗布すれば、有機ＥＬ材料溶液は、ライン状パターンよりも親液性が相対的に低い（撥液性が相対的に高い）周囲の領域でははじかれ、親液性が高いライン状パターン上に集まる。これにより、ライン状パターンから逸れることなく、有機ＥＬ材料溶液をライン状パターン上に配置していくことが可能である。
【００１６】
また、本発明において好ましくは、パターン形成工程は、基板上にライン状の無機系正孔注入層を形成する工程と、基板の表面を撥液性処理して、無機系正孔注入層の周囲を、この無機系正孔注入層よりも有機ＥＬ材料溶液に対する撥液性が高い表面に形成する工程と、を備えている。
このように構成された本発明によれば、もともと無機系正孔注入層は親液性が相対的に高いので、有機ＥＬ材料溶液をはじきにくく、無機系正孔注入層上に有機ＥＬ材料溶液を配置し易い。そして、本発明では、さらに無機系正孔注入層を含めた基板の表面を撥液性処理することにより、無機系正孔注入層とその周囲の領域との間で、有機ＥＬ材料溶液に対する親和性の差を大きくして、無機系正孔注入層の周囲領域で有機ＥＬ材料溶液をはじき易くすると共に、周囲領域と比較してより高い親液性を有するライン状パターンを形成することができる。
【００１７】
具体的には、無機系正孔注入層を、ＭｏＯ3、Ｖ2Ｏ5又はこれらの混合物によって形成することができる。
【発明の効果】
【００１８】
本発明のライン状の発光素子アレイの製造方法によれば、ライン状の発光素子アレイを、複雑な制御を必要とすることなく均一化且つ簡易に作製することができる。
【発明を実施するための最良の形態】
【００１９】
以下、添付図面を参照して本発明の実施形態について説明する。先ず、図１乃至図５により、本発明の第１実施形態によるライン状発光素子アレイ及びその製造方法を説明する。
図１は本発明の第１実施形態により作製したライン状発光素子アレイの正面図、図２は図１のII−II線断面図、図３乃至図５はライン状発光素子アレイの製造工程を示す図である。
【００２０】
図１及び図２に示すように、プリンタヘッドに適用されるライン状発光素子アレイ１は、細長い矩形の基板１０上に、第１電極（陽極）１２，絶縁層１４，隔壁部２２，正孔注入層１６，発光層１８，第２電極（陰極）２０が順に積層されて構成されている。
【００２１】
ライン状発光素子アレイ１は、ライン状に直線配列された多数の矩形状の発光部１１を有しており、発光部１１の裏面（基板１０側）から光を外部に照射するように構成されている。この発光部１１の間隔は、プリンタの設計解像度によって決められている。なお、ライン状発光素子アレイ１は、基板１０の下側に配設された図示しない駆動素子（薄膜トランジスタ）によって各発光部１１を発光させるようになっている。
【００２２】
基板１０は、所定範囲の波長光に対して透明なガラス基板で形成されている。基板１０は透明であればよく、ガラス基板に限らず、他の透明基板であってもよい。なお、ライン状発光素子アレイ１を、発光層１８からの光が基板１０と反対側の面から外部に照射される構成とした場合には、基板１０は透明でなくてもよい。
【００２３】
第１電極１２は、基板１０上に膜厚１０ｎｍ〜１０μｍに形成された平面視で矩形状の複数のＩＴＯ薄膜で構成されている。複数のＩＴＯ薄膜は、基板１０の長手方向に互いに離間しつつ全体として一列に配列されている。各ＩＴＯ薄膜は、その長手方向を基板１０の長手方向と直交する方向に向けて配置されている。
【００２４】
また、第１電極１２は、ＩＴＯ薄膜を含む導電性の金属酸化物膜、半透明の金属薄膜等であってもよい。これらの形成材料は、具体的には、酸化インジウム、酸化亜鉛、酸化スズ、及びそれらの複合体であるインジウム・スズ・オキサイド（ＩＴＯ）、インジウム・亜鉛・オキサイド等からなる導電性ガラスを用いて作成された膜（ＮＥＳＡ等）や、金、白金、銀、銅等であり、好ましくは、ＩＴＯ、インジウム・亜鉛・オキサイド、酸化スズである。
また、第１電極１２は、ポリアニリン若しくはその誘導体、ポリチオフェン若しくはその誘導体等の有機透明導電膜であってもよい。
【００２５】
第１電極１２は、真空蒸着法、スパッタリング法、イオンプレーティング法、メッキ法等で作製することができる。
また、第１電極１２の膜厚は、１０ｎｍ〜１０μｍに限らず、光の透過性と電気伝導度とを考慮して適宜選択してよい。第１電極１２の膜厚は、より好ましくは２０ｎｍ〜１μｍであり、さらに好ましくは５０ｎｍ〜５００ｎｍである。
また、第１電極１２上に、電荷注入を容易にするために、フタロシアニン誘導体、導電性高分子、カーボン等からなる層、あるいは金属酸化物や金属フッ化物、有機絶縁材料等からなる平均膜厚２ｎｍ以下の層を設けてもよい。
【００２６】
絶縁層１４は、感光性ポリイミドからなる薄膜であり、基板１０及び第１電極１２の一部を除いてこれらの表面を覆うように形成されている。絶縁層１４には、各第１電極１２の表面の一部を露出させるように、矩形の開口部１５が形成されている。各開口部１５は、発光部分を規定し、複数の開口部１５は、所定間隔離間してラインアレイ状に配列されている。この開口部１５の間隔によりプリンタの精細度が決定される。
【００２７】
正孔注入層１６は、ＭｏＯ3膜であり、開口部１５及び開口部１５の周囲の絶縁層１４の一部を覆い、基板１０の長手方向に連続して延びるように形成されている。
正孔注入層１６は、ＭｏＯ3膜以外に、ポリビニルカルバゾール若しくはその誘導体、ポリシラン若しくはその誘導体、側鎖若しくは主鎖に芳香族アミンを有するポリシロキサン誘導体、ピラゾリン誘導体、アリールアミン誘導体、スチルベン誘導体、トリフェニルジアミン誘導体、ポリアニリン若しくはその誘導体、ポリチオフェン若しくはその誘導体、ポリピロール若しくはその誘導体、ポリ（ｐ−フェニレンビニレン）若しくはその誘導体、又はポリ（２，５−チエニレンビニレン）若しくはその誘導体等正孔輸送材料から形成することができる。
【００２８】
発光層１８は、公知の有機発光材料で形成された層であり、正孔注入層１６上にこれとほぼ重なって正孔注入層１６の全面を覆い、基板１０の長手方向に連続して延びるように形成されている。
発光層１８を形成する有機発光材料は、室温で蛍光及び／又は燐光を有する化合物であり、低分子でも高分子でもよい。好ましくは、感光ドラムに用いられる感光体材料の分光感度とマッチした発光スペクトルを有する発光材料がよい。また、好ましくは、赤色の発光又は近赤外線領域の発光を有するものがよい。
【００２９】
このような有機発光材料には、例えば、ナフタレン誘導体、アントラセン若しくはその誘導体、ペリレン若しくはその誘導体、ポリメチン系、キサンテン系、クマリン系、シアニン系などの色素類、８−ヒドロキシキノリン若しくはその誘導体の金属錯体、芳香族アミン、テトラフェニルシクロペンタジエン若しくはその誘導体、又はテトラフェニルブタジエン若しくはその誘導体、ジスチリルビフェニル系材料、ジメシチルボリル系材料、スチルベン系材料、ジピリリルジシアノベンゼン材料、ベンズオキサゾール系材料、ジスチリル系材料、カルバゾール系材料、ジベンゾクリセン系材料、アリールアミン系材料、ピレン置換オリゴチオフェン系材料、ＰＰＶオリゴマー系材料、カルバゾール系材料、ポリフルオレン系材料等が含まれる。
【００３０】
また、有機発光材料として、三重項発光錯体を用いてもよい。有機発光材料として用いる三重項発光錯体には、例えば、イリジウムを中心金属とするＩｒ（ｐｐｙ）3、Ｂｔｐ2Ｉｒ（ａｃａｃ）、白金を中心金属とするＰｔＯＥＰ、ユーロピウムを中心金属とするＥｕ（ＴＴＡ）3ｐｈｅｎ等が含まれる。
【００３１】
隔壁部（バンク）２２は、感光性絶縁材料であり、開口部１５の両側に並行して絶縁層１４上に形成されている。隔壁部２２は、通常のフォトリソグラフィ法によって作製することができる。
隔壁部２２は、開口部１５の両側の絶縁層１４上に、ほぼ１４０μｍの間隔を空けてそれぞれ２〜３μｍの高さに形成されており、開口部１５を底部とするように溝２３を形成している。この２つの隔壁部２２によって、その間に挟まれるようにライン状パターンＡが規定されている。正孔注入層１６及び発光層１８は、このライン状パターンＡ上で、溝２３の底部に積層されるように形成されている。
【００３２】
第２電極２０は、Ｂａ/Ａｌ合金で形成された膜厚１０ｎｍ〜１０μｍの薄膜であり、発光層１８及び発光層１８に隣接する隔壁部２２の一部を覆い、基板１０の長手方向に連続して延びるように形成されている。
第２電極２０を形成する材料は、Ｂａ/Ａｌ合金を含む仕事関数の小さい材料が好ましく、例えば、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウムなどの金属、およびそれらのうち２つ以上の合金、あるいはそれらのうち１つ以上と、金、銀、白金、銅、マンガン、チタン、コバルト、ニッケル、タングステン、錫のうち１つ以上との合金、グラファイトまたはグラファイト層間化合物等を含む。合金には、例えば、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金等を含む。なお、第２電極２０を２層以上の積層構造としてもよい。
【００３３】
第２電極２０は、真空蒸着法、スパッタリング法、また金属薄膜を熱圧着するラミネート法等で作製することができる。
また、第２電極２０の膜厚は、１０ｎｍ〜１０μｍに限らず、電気伝導度や耐久性を考慮して、適宜選択してよい。第２電極２０の膜厚は、より好ましくは２０ｎｍ〜１μｍであり、さらに好ましくは５０ｎｍ〜５００ｎｍである。
【００３４】
なお、本実施形態では、有機ＥＬ素子が、基板１０上に、第１電極１２，正孔注入層１６，発光層１８，第２電極２０を順に積層させた構成となっているが、これに限らず、他の公知の構成を採用してもよい。
例えば、電子注入の効果を向上させるために、発光層１８と第２電極２０の間に電子注入層を介在させてもよい。電子注入層は、Ｂａ、Ｃａ、ＣａＦ、ＬｉＦ、Ｌｉ、ＮａＦ等の公知の電子注入層材料によって形成することができる。また、正孔輸送層や電子輸送層を形成してもよい。
【００３５】
また、第２電極２０と発光層１８との間に、導電性高分子からなる層、あるいは金属酸化物や金属フッ化物、有機絶縁材料等からなる平均膜厚２ｎｍ以下の層を設けてもよい。さらに、第２電極２０を覆うように、保護層を設けてもよい。
また、本実施形態では、第１電極１２を基板１０上に形成し、第２電極２０を基板１０から遠い側に形成していたが、これに限定されることなく、トップエミッション型，ボトムエミッション型の素子構造に応じて形成順序を選択してもよい。
【００３６】
次に、上述した第１実施形態によるライン状発光素子アレイの製造方法を図３乃至図５により説明する。
先ず、図３（Ａ）に示すように、第１電極１２を形成するため、基板１０に透明導電膜であるＩＴＯ膜１２ａを形成する。
次に、図３（Ｂ）に示すように、ＩＴＯ膜１２ａ付きガラス基板１０をフォトリソグラフィとエッチングによりパターニングする。これにより、基板１０上にＩＴＯ膜１２ａが所定形状にパターニングされた第１電極１２を形成する。
【００３７】
第１電極１２を形成した後、図３（Ｃ）に示すように、開口部１５を有する絶縁層１４を形成する。第１電極１２を露出させる開口部１５は、長手方向にアレイ状に複数配列され、アレイ状発光パターンを形成している。この工程では、絶縁層１４を感光性ポリイミドからなる無機絶縁膜で形成した後、フォトリソグラフィ法により開口部１５を形成する。
【００３８】
次に、図３（Ｄ）に示すように、アレイ状発光パターンの両側に、フォトリソグラフィ法によって、感光性絶縁材料からなる隔壁部２２を形成する（パターン形成工程）。この隔壁部２２によって形成される溝２３は、後の工程で有機ＥＬ材料溶液（インク）を流し込む塗布領域を形成するためのライン状パターンＡを規定する。溝２３の幅は、有機ＥＬ材料インクをノズルコート法により連続塗布する際に、有機ＥＬ材料インクがバンク幅内の全面に広がるような寸法に設定される。
【００３９】
隔壁部２２を形成した後、図４（Ａ）に示すように、隔壁部２２間にＭｏＯ3膜からなる正孔注入層１６を形成する。正孔注入層１６の幅は、概ねバンク溝幅と同程度であればよい。
この工程では、先ず、基板１０の表面側をＵＶ−オゾン処理し、開口部１５から露出したＩＴＯ膜（第１電極１２）表面を活性化させる。その後、シャドーマスクを利用して、マスク蒸着により、溝２３に沿って開口部１５を完全に覆うように、基板１０の長手方向に沿ってライン状に正孔注入層１６を形成する。
【００４０】
次に、正孔注入層１６上に発光層１８を形成する。
この工程では、先ず、発光層１８を形成するための材料として、有機ＥＬ材料液（インク）１９を準備する。この有機ＥＬ材料インク１９は、例えば、赤色発光材料（サメイション社製ＲＰ２２１）をアニソール、シクロヘキシルベンゼンからなる混合溶媒（混合比、５０：５０）に溶かして１重量％としたものである。該インクの粘度は、通常、１〜５０ｍＰａ・ｓ程度である。
【００４１】
本実施形態では、図５に示すように、この有機ＥＬ材料インク１９をライン塗布装置３を用いて溝２３内に塗布する。
ライン塗布装置３は、図示しないインク貯留用のタンクに連結され有機ＥＬ材料インク１９を吐出可能なノズル４と、ノズル４及び基板１０の動作を制御するためのコントローラ５と、コントローラ５の制御信号に基づいてノズル４を基板１０に対して移動させる吐出口送り機構６と、コントローラ５の制御信号に基づいて基板１０を移動させる基板送り機構（図示せず）を有している。
【００４２】
コントローラ５は、予めユーザーによって設定されたノズル４の移動速度、基板１０の移動速度、ノズル４からのインク吐出流量によって、ノズル４及び基板１０の動作を制御するように構成されている。また、コントローラ５は、位置合わせ機構及び位置検出機構によってノズル４の基板１０に対する相対位置を特定し、特定した位置情報に基づいてノズル４及び基板１０の移動制御を行う。
ノズル４は、内径１５μｍの吐出口４ａを有しており、コントローラ５に設定された吐出流量で、有機ＥＬ材料インク１９を吐出口４ａから液柱状に且つ連続的に吐出させることが可能である。
【００４３】
このようなライン塗布装置３に基板１０がセットされると、コントローラ５は、基板１０の位置及びノズル４の位置を特定し、ノズル４を基板１０に形成されている溝２３の一端側よりも外側の上方に移動させる。そして、コントローラ５は、ノズル４から有機ＥＬ材料インク１９を連続的に吐出させ、吐出口４ａから下方に向けて吐出される有機ＥＬ材料インク１９の吐出流量が安定して、有機ＥＬ材料インク１９が定常的な液柱状態となるまでノズル４を待機させる。本実施形態では、吐出口４ａからの吐出流量が１００マイクロリットル／分となるようにインク送液圧力を調整している。
【００４４】
図５に示すように、コントローラ５は、有機ＥＬ材料インク１９が定常的な液柱状態となったところで、溝２３の一端側から他端側に向けて、基板１０に対し一定の相対移動速度でノズル４を移動させる。図５では、液柱状態の有機ＥＬ材料インク１９を符号１９ａで示している。本実施形態では、相対移動速度を１ｍ／秒に設定している。これにより、溝２３内に、基板１０の長手方向にほぼ均一に有機ＥＬ材料インク１９を塗布することができる。
【００４５】
図４（Ｂ）は、有機ＥＬ材料インク１９が塗布された直後の状態を示している。図４（Ｂ）に示すように、有機ＥＬ材料インク１９は、溝２３に充填され、正孔注入層１６の上部を完全に覆い、表面張力により溝２３の上端部よりも上方に盛り上がった状態となっている。このように、ノズルコート後の有機ＥＬ材料インク１９は、隔壁部２２によって外部に拡がってしまうことなく、ライン状パターンＡに保持される。
また、溝２３の長手方向に均一に有機ＥＬ材料インク１９を塗布するため、コントローラ５は、ノズル４によって溝２３（すなわちライン状パターンＡ）に、いわゆる一筆書き且つ一定速度で有機ＥＬ材料インク１９を塗布する。
【００４６】
そして、溝２３に有機ＥＬ材料インク１９を塗布した後、乾燥処理することにより、図４（Ｃ）に示すように、ライン状パターンＡ、すなわち溝２３内の正孔注入層１６上に所定膜厚の有機ＥＬ材料層である発光層１８が形成される。本実施形態では、膜厚１００ｎｍの発光層１８が得られた。乾燥後、溝２３の端部外に形成された不要部分を除去する。
【００４７】
なお、発光層１８の膜厚は、上述の吐出口４ａの基板１０に対する相対移動速度、吐出流量、有機ＥＬ材料インク１９の溶液濃度、溝２３の幅及び高さ等によって決定される。このため、発光素子の所定の発光特性に必要な発光層１８の膜厚を設定し、この設定した膜厚から上記相対移動速度、吐出流量、溶液濃度、及び隔壁部２２の形状を決定する。
【００４８】
次に、図２に示すように、溝２３部分にシャドーマスクを用いてＢａ/Ａｌ合金をパターン蒸着して第２電極２０を形成する。これにより、発光層１８の上面及び隔壁部２２の一部が第２電極２０によって覆われる。
さらに、第２電極２０を形成した後、溝２３上部を図示しないガラス基板とエポキシ樹脂の接着剤で封止することにより、ライン状発光素子アレイ１を作製することができる。
【００４９】
上述の第１実施形態によるライン状発光素子アレイの製造方法では、予め隔壁部２２によって、有機ＥＬ材料インク１９を塗布するためのライン状パターンＡを形成している。そして、本実施形態では、有機ＥＬ材料インク１９を隔壁部２２によって規定される溝２３内に注入することによって、確実にライン状パターンＡ上に塗布し、溝２３（ライン状パターンＡ）から外部に拡がってしまうことを防止することができる。
【００５０】
さらに、本実施形態では、ノズル４から有機ＥＬ材料インク１９を液柱状態にして、溝２３内に連続塗布する方法を採用しているので、インクジェット法のように有機ＥＬ材料インク球が破裂して、飛散し、外部に拡がってしまうことを防止することができる。
【００５１】
また、本実施形態では、ノズル４から有機ＥＬ材料インク１９を液柱状態で連続塗布しているので、ノズル４と基板１０とを一定な相対速度で移動させればよく、ノズル４を各開口部１５で停止させる必要がない。このため、ノズル４と基板１０の位置合わせや、ノズル４の移動及び吐出等の動作制御、及び塗布装置全体の構成を簡単化することができる。
【００５２】
また、本実施形態では、ノズル４から有機ＥＬ材料インク１９を液柱状態で連続塗布することにより、有機ＥＬ材料インク１９の吐出流量の安定化、及び液柱の吐出方向の安定化を図ることが容易となる。これにより、本実施形態では、溝２３内に有機ＥＬ材料インク１９を均一に塗布して、発光層１８の長手方向及びこれと直交する方向の塗布量の偏りを生じさせず、膜厚を均一化してライン状に並ぶ各発光部１１の発光特性の均一化を容易に図ることができる。
【００５３】
次に、図６乃至図９により、本発明の第２実施形態によるライン状発光素子アレイ及びその製造方法を説明する。なお、第１実施形態と同じ構成要素には同じ符号を付し、重複する説明は省略する。
図６は本発明の第２実施形態により作製したライン状発光素子アレイの正面図、図７は図６のVII−VII線断面図、図８及び図９はライン状発光素子アレイの製造工程を示す図である。
【００５４】
第２実施形態のライン状発光素子アレイ７は、第１実施形態のものと同様に、基板１０上に第１電極１２，絶縁層１４，正孔注入層１６，発光層１８，第２電極２０が順に積層された構成を有している。
しかしながら、第２実施形態のライン状発光素子アレイ７は、第１実施形態のものと異なり、絶縁層１４上に隔壁部２２が形成されておらず、その代わりに絶縁層１４の表面が撥液性表面１４ａに形成されている。
【００５５】
次に、上述した第２実施形態によるライン状発光素子アレイの製造方法を図８及び図９により説明する。
図８（Ａ）乃至図８（Ｃ）に示すように、先ず、基板１０上に第１電極１２及び開口部１５を有する絶縁層１４を形成するが、これらの工程は第１実施形態（図３（Ａ）乃至図３（Ｃ））と同様であり説明を省略する。
【００５６】
パターニングされた絶縁層１４を形成した後、図８（Ｄ）に示すように、開口部１５を覆うように、ＭｏＯ3膜からなる正孔注入層１６を形成する。正孔注入層１６の幅は開口部１５を完全に覆い、且つ、後の工程で有機ＥＬ材料インク１９が正孔注入層１６外に溢れず所定の膜厚となるように決定される。
【００５７】
この工程では、先ず、基板１０の表面側をＵＶ−オゾン処理し、開口部１５から露出したＩＴＯ膜（第１電極１２）表面を活性化させる。その後、幅２００μｍのシャドーマスクを利用して、マスク蒸着により、ライン状に並ぶ開口部１５上に正孔注入層１６を幅２００μｍで長手方向に延びるように形成する。
感光性ポリイミド膜である絶縁層１４は、有機ＥＬ材料インク１９に対して撥液性（撥インク性）を有する。これに対して、正孔注入層１６には、有機ＥＬ材料インク１９に対する親液性（親インク性）が高いＭｏＯ3膜が選択されている。このため、この工程では、撥液性の絶縁層１４表面に、絶縁層１４よりも親液性が高い正孔注入層１６がライン状に形成される。
【００５８】
このように、正孔注入層１６には、親液性が高い無機系正孔注入層としてのＭｏＯ3膜が選択されている。親液性が高い材料としては、無機酸化物系の正孔注入材料が好ましく、例えば、酸化モリブデン（ＭｏＯ3）が特に好ましいが、これ以外に五酸化バナジウム（Ｖ2Ｏ5）、又は酸化モリブデン（ＭｏＯ3）及び五酸化バナジウム（Ｖ2Ｏ5）の混合物を選択することができる。
【００５９】
次に、有機ＥＬ材料インク１９に対する絶縁層１４と正孔注入層１６の親和性の差をより大きくするため、基板１０の表面に撥液性処理（撥インク性処理）を行う。本実施形態の撥インク性処理は、ＣＦ4ガスによるプラズマ処理である。撥インク性処理としては、前述のようにフッ素またはフッ素化合物からなるガスから発生させたプラズマで処理する方法や、フッ素またはフッ素化合物からなるガスを含む雰囲気に基板１０をさらす方法等がある。
【００６０】
感光性ポリイミド膜からなる絶縁層１４は、もともと有機ＥＬ材料インク１９に対する撥液性が、無機系正孔注入層である正孔注入層１６よりも高いが、撥液性処理を行うことによってさらに撥液性が高くなる材料が選択されている。また、正孔注入層１６は、撥液性処理を行うことによって撥液性又は親液性の度合いが大きく変化しない材料が選択されている。
撥インク性処理を行うことにより、絶縁層１４上での有機ＥＬ材料インク１９の接触角は増大し６０°になるが、正孔注入層１６上での接触角は１０°程度のままであり、有機ＥＬ材料インク１９に対する親和性の差をより大きくすることができる。すなわち、親液性の正孔注入層１６は、撥インク性処理によって親液性の度合いがほとんど変化しないが、一方、その周囲の領域はより撥液性が高くなる。
【００６１】
これにより、図９（Ａ）に示すように、撥液性（撥インク性）の絶縁層１４の撥液性表面１４ａ内に、撥液性表面１４ａよりも親液性（親インク性）が高い表面を有する正孔注入層１６が形成され、正孔注入層１６によりライン状パターンＢが規定される。
本実施形態においては、パターン形成工程は、親液性の正孔注入層１６と形成する工程と、基板１０表面を撥液性処理する工程とを含む。
【００６２】
基板１０上にライン状パターンＢを形成した後、このライン状パターンＢ上に、第１実施形態と同様のライン塗布装置３を用いて液柱状態の有機ＥＬ材料インク１９を連続塗布する。このとき、図９（Ｂ）に示すように、有機ＥＬ材料インク１９は、絶縁層１４の撥液性表面１４ａではじかれ易いので、絶縁層１４上には拡がらず、親液性が高い正孔注入層１６上に集まる。有機ＥＬ材料インク１９は、この親和性の差、正孔注入層１６の幅、インク溶液濃度等によって、単位長さ当りの正孔注入層１６上に保持される最大容積が決定される。なお、有機ＥＬ材料インク１９の塗布条件は、第１実施形態と同一でよい。
【００６３】
そして、有機ＥＬ材料インク１９を塗布した後、乾燥処理することにより、図９（Ｃ）に示すように、ライン状パターンＢ、すなわち正孔注入層１６上に所定膜厚の有機ＥＬ材料層である発光層１８が形成される。本実施形態では、膜厚１００ｎｍの発光層１８が得られた。
このように、本実施形態では、基板１０上の撥液性表面１４ａ内に親液性が高いライン状パターンＢを形成し、親液性部分に有機ＥＬ材料インク１９を塗布することにより、撥液性部分に有機ＥＬ材料インク１９を拡がらせることなく、所望のライン状パターンＢ上に発光層１８を作製することができる。
【００６４】
発光層１８を形成した後、図７に示すように、真空蒸着法によりＢａ/Ａｌ合金からなる第２電極２０を発光層１８上に形成する。第２電極２０は、ライン状に並ぶ開口部１５を覆うように、シャドーマスクを用いたパターン蒸着により所定幅で長手方向に延びるように形成する。
そして、最後にライン状の発光層１８の形成された領域を、ガラス基板とエポキシ樹脂の接着剤（図示せず）で封止して、ライン状発光素子アレイ７を作製する。
【００６５】
上述の第２実施形態によるライン状発光素子アレイの製造方法では、親液性の正孔注入層１６の周囲表面を、予め撥インク性処理により撥液性表面１４ａとすることにより、ライン状パターンＢを形成している。これにより、ライン状パターンＢ上に有機ＥＬ材料インク１９を吐出させれば、ライン状パターンＢ外に有機ＥＬ材料インク１９が拡がることなく、ライン状パターンＢ上に有機ＥＬ材料インク１９を留めておくことができる。これにより、本実施形態では、複雑な制御を必要とせず、所定のライン状パターンＢ上に簡易に発光層１８を形成することができる。
【００６６】
また、第２実施形態において、ライン状に均一な膜厚を有する発光層１８を容易に形成することができる点については、第１実施形態と同様である。
【００６７】
上記実施形態では、プリンタヘッドに適用可能なライン状発光素子アレイを説明したが、これに限定されることなく、他の用途に適用されるライン状発光素子であってもよい。
【図面の簡単な説明】
【００６８】
【図１】本発明の第１実施形態によるライン状発光素子アレイの正面図である。
【図２】図１のII−II線断面図である。
【図３】本発明の第１実施形態によるライン状発光素子アレイの製造工程を示す図である。
【図４】本発明の第１実施形態によるライン状発光素子アレイの製造工程を示す図である。
【図５】本発明の第１実施形態によるライン状発光素子アレイの製造工程を示す図である。
【図６】本発明の第２実施形態による作製したライン状発光素子アレイの正面図である。
【図７】図６のVII−VII線断面図である。
【図８】本発明の第２実施形態によるライン状発光素子アレイの製造工程を示す図である。
【図９】本発明の第２実施形態によるライン状発光素子アレイの製造工程を示す図である。
【符号の説明】
【００６９】
１，７  ライン状発光素子アレイ
３      ライン塗布装置
４      ノズル
４ａ    吐出口
５      コントローラ
１０    基板
１１    発光部
１２    第１電極（陽極）
１４    絶縁層
１４ａ  撥液性表面
１５    開口部
１６    正孔注入層
１８    発光層
１９    有機ＥＬ材料インク
２０    第２電極（陰極）
２２    隔壁部
２３    溝
Ａ，Ｂ  ライン状パターン
【図１】
2008270070.tif 000003
【図２】
2008270070.tif 000004
【図３】
2008270070.tif 000005
【図４】
2008270070.tif 000006
【図５】
2008270070.tif 000007
【図６】
2008270070.tif 000008
【図７】
2008270070.tif 000009
【図８】
2008270070.tif 000010
【図９】
2008270070.tif 000011